СВАРНЫЕ КОНСТРУКЦИИ ИЗ КОРРОЗИОННО-УСТОЙЧИВЫХ СПЛАВОВ В КОНСТРУКЦИЯХ ИЗ УГЛЕРОДИСТОЙ СТАЛИ И ТРУБОПРОВОДАХ, ВЫДЕРЖИВАЮЩИЕ ВЫСОКИЕ ОСЕВЫЕ ПЛАСТИЧЕСКИЕ ДЕФОРМАЦИИ

1. Способ конструирования трубопровода для транспортировки углеводородов, включающий этапы, на которых:
разрабатывают модель с учетом деформации для трубопровода на основании прогнозируемых нагрузок на трубопровод;
прогнозируют полные пластические деформации трубопровода на основании указанной модели;
обеспечивают две секции трубопровода, выполненные из материала, имеющего в основном ферритные свойства;
соединяют две секции трубопровода материалом, имеющим в основном аустенитные свойства, с образованием сварного соединения, предназначенного для выдерживания прогнозируемых полных пластических деформаций; и
используют сварное соединение и две секции трубопровода для транспортировки углеводородов.
2. Способ по п.1, в котором сварное соединение выполнено с возможностью выдерживания полных пластических деформаций больше 0,5%.
2
3. Способ по п.1, в котором сварное соединение выполнено с возможностью выдерживания полных пластических деформаций при наличии дефектов сварного шва, имеющих площадь трещин более 150 мм.
4. Способ по п.1, дополнительно включающий транспортировку углеводородов или других текучих сред по каналу, образованному двумя секциями трубопровода и сварным соединением.
5. Способ по п.1, в котором этап соединения включает сварку.
6. Способ по п.5, в котором сварку выбирают из группы, состоящей из: дуговой сварки металлическим покрытым электродом, дуговой сварки металлическим электродом в газовой среде, дуговой сварки вольфрамовым электродом в защитном газе, дуговой сварки порошковой проволокой, дуговой сварки под флюсом, двойной дуговой сварки под флюсом, импульсно-дуговой сварки металлическим электродом в газовой среде, импульсно-дуговой сварки вольфрамовым электродом в защитном газе, лазерной сварки, электронно-лучевой сварки или любой их комбинации.
7. Способ по п.1, в котором в основном аустенитный материал содержит коррозионно-стойкий сплав.
8. Способ по п.1, в котором в основном аустенитный материал содержит наплавленный материал, образованный с использованием расходуемого материала, выбранного из группы, состоящей из: ENiCrMo-4, ENiCrMo-6, ENiCrMo-14, ENiMo-3, E310, E308, E316, E2209, E2553 или любой их комбинации.
9. Способ по п.1, в котором две секции трубопровода содержат материал, выбранный из группы, состоящей из: API 5L марок X52 X56, X60, X65, X70, X80, X100, X120 и любой их комбинации.
10. Способ по п.1, дополнительно включающий подготовку, по меньшей мере, одного конца одной из двух секций трубопровода до соединения для повышения качества сварки посредством наплавки слоя наплавленного материала из коррозионно-стойкого сплава на подготовленную поверхность одной из двух секций до окончательного соединения.
11. Способ по п.1, дополнительно включающий предварительное соединение двух секций трубопровода материалом, имеющим в основном ферритные свойства, до соединения двух секций трубопровода материалом, имеющим в основном аустенитные свойства.
12. Способ по п.1, в котором две секции трубопровода содержат трубчатые элементы, выполненные из плакированного материала.
13. Способ по п.1, в котором две секции трубопровода содержат трубчатые элементы, выполненные из однослойного ферритного материала.
14. Способ выполнения сварного соединения между трубчатыми секциями, при этом каждая трубчатая секция имеет в основном ферритные свойства, включающий:
соединение концов трубчатых секций в процессе сварки посредством использования в основном аустенитного наплавленного материала с отношением предела текучести к пределу прочности на разрыв ниже 0,75.
15. Способ по п.14, в котором предел текучести в основном аустенитного наплавленного металла, по меньшей мере, на 10% меньше предела текучести трубчатых секций.
16. Способ по п.14, в котором в основном аустенитный материал содержит коррозионно-стойкий сплав.
17. Способ по п.14, в котором сварка представляет собой дуговую сварку.
18. Способ по п.14, в котором в основном аустенитный наплавленный материал содержит наплавленный материал, образованный с использованием расходуемого материала, выбранного из группы, состоящей из: ENiCrMo-4, ENiCrMo-6, ENiCrMo-14, ENiMo-3, E310, E308, E316, E2209, E2553 или любой их комбинации.
19. Способ по п.14, в котором в основном аустенитный наплавленный материал, используемый для сварного соединения, выбирают на основании модели с учетом деформации.
20. Способ по п.14, в котором трубчатые секции представляют собой трубчатые секции, выполненные из плакированного материала.
21. Способ по п.14, в котором трубчатые секции представляют собой трубчатые секции, выполненные из однослойного ферритного материала.
22. Секция трубы, подходящая для размещения в трубопроводе, использующемся для транспортировки углеводородов или других текучих сред, содержащая:
два трубчатых элемента, состоящих из материала, имеющего в основном ферритные свойства; и
сварное соединение, соединяющее два трубчатых элемента, образованное с использованием наплавленного материала, имеющего в основном аустенитные свойства, при этом сварное соединение предназначено для выдерживания полных пластических деформаций.
23. Секция трубы по п.22, в которой наплавленный материал, используемый для сварного соединения, выбран на основании модели с учетом деформации.
24. Секция трубы по п.22, в которой трубчатые элементы содержат трубчатые секции, выполненные из плакированного материала.
25. Секция трубы по п.22, в которой трубчатые элементы содержат трубчатые секции, выполненные из однослойного ферритного материала.
26. Секция трубы по п.22, в которой наплавленный материал имеет отношение предела текучести к пределу прочности на разрыв меньше 0,75.
27. Секция трубы по п.22, в которой наплавленный материал содержит коррозионно-стойкий сплав.
28. Секция трубы по п.22, в которой наплавленный материал содержит расходуемый материал, выбранный из группы, состоящей из: ENiCrMo-4, ENiCrMo-6, ENiCrMo-14, ENiMo-3, E310, E308, E316, E2209, E2553 и любой их комбинации.
29. Секция трубы по п.22, в которой два трубчатых элемента содержат материал, выбранный из группы, состоящей из: API 5L X52, API 5L X56, API 5L X60, API 5L X65, API 5L X70, X80, X100, X120 и любой их комбинации.
30. Секция трубы по п.22, в которой сварное соединение выполнено с возможностью выдерживания полных пластических деформаций более 0,5%.
2
31. Секция трубы по п.22, в которой сварное соединение выполнено с возможностью выдерживания полных пластических деформаций при наличии дефектов сварного шва, которые имеют площадь трещин более 150 мм.
32. Трубопровод для транспортировки углеводородов, содержащий:
множество трубчатых секций, содержащих материал, имеющий в основном ферритные свойства; и
сварные соединения, соединяющие, по меньшей мере, некоторые из множества трубчатых секций, образованные с использованием в основном аустенитного наплавленного материала, при этом сварные соединения выполнены с возможностью выдерживания полных пластических деформаций на основании модели с учетом деформации.
33. Трубопровод по п.32, в котором сварное соединение выполнено с возможностью выдерживания полных пластических деформаций более 0,5%.
2
34. Трубопровод по п.32, в котором сварное соединение выполнено с возможностью выдерживания полных пластических деформаций при наличии дефектов сварного шва, которые имеют площадь трещин более 150 мм.
35. Трубопровод по п.32, в котором в основном аустенитный наплавленный материал содержит коррозионно-стойкий сплав.
36. Трубопровод по п.32, в котором наплавленный материал содержит расходуемый наплавленный материал, выбранный из группы, состоящей из: ENiCrMo-4, ENiCrMo-6, ENiCrMo-14, ENiMo-3, E310, E308, E316, E2209, E2553 и любой их комбинации.
37. Трубопровод по п.32, в котором в основном аустенитный наплавленный материал имеет отношение предела текучести к пределу прочности на разрыв ниже 0,75.
38. Трубопровод по п.32, в котором, по меньшей мере, некоторые из множества трубчатых секций содержат материал, выбранный из группы, состоящей из: API 5L X52, API 5L X56, API 5L X60, API 5L X65, API 5L X70, X80, X100, X120 и любой их комбинации.
39. Трубопровод по п.32, в котором трубчатые секции представляют собой трубчатые секции, выполненные из плакированного материала.
40. Трубопровод по п.32, в котором трубчатые секции представляют собой трубчатые секции, выполненные из однослойного ферритного материала.